(57)【要約】【課題】近赤外領域において応力発光特性を示す新規な応力発光材料、当該応力発光材料を含む応力発光体、及び、当該応力発光材料の製造方法を実現する。【解決手段】Ｓｒ３Ｓｎ２Ｏ７にネオジムが固溶したことを特徴とする応力発光材料、当該応力発光材料を含む応力発光体、及び、当該応力発光材料の製造方法。【選択図】図１
2015086327.tif 000002
【特許請求の範囲】
【請求項１】
Ｓｒ３Ｓｎ２Ｏ７にネオジムが固溶したことを特徴とする応力発光材料。
【請求項２】
前記ネオジムは、Ｓｒと置換してＳｒ３Ｓｎ２Ｏ７に固溶していることを特徴とする請求項１に記載の応力発光材料。
【請求項３】
前記ネオジムは、前記Ｓｒ３Ｓｎ２Ｏ７を構成するストロンチウムの含有量に対して０．１〜５ｍｏｌ％の範囲で固溶していることを特徴とする請求項１又は請求項２に記載の応力発光材料。
【請求項４】
前記ネオジムに加えて、チタンとセリウムの少なくとも一方が固溶したＳｒ３Ｓｎ２Ｏ７であることを特徴とする請求項１〜請求項３の何れか１項に記載の応力発光材料。
【請求項５】
近赤外領域に発光のピークを有することを特徴とする請求項１〜請求項４の何れか１項に記載の応力発光材料。
【請求項６】
請求項１〜請求項５の何れか１項に記載の応力発光材料を含有することを特徴とする塗料。
【請求項７】
請求項１〜請求項５の何れか１項に記載の応力発光材料を含有することを特徴とするインキ。
【請求項８】
請求項１〜請求項５の何れか１項に記載の応力発光材料で形成された膜を有することを特徴とする応力発光体。
【請求項９】
請求項１〜請求項５の何れか１項に記載の応力発光材料を高分子材料中に混合して成る応力発光体。
【請求項１０】
ストロンチウム化合物とスズ化合物に、ネオジム化合物を加えて焼成を行うことにより、Ｓｒ３Ｓｎ２Ｏ７にネオジムを固溶させて成る応力発光材料を製造することを特徴とする応力発光材料の製造方法。
【発明の詳細な説明】
【技術分野】
【０００１】
本発明は、近赤外領域において応力発光特性を示す応力発光材料、当該応力発光材料を含む応力発光体、及び、当該応力発光材料の製造方法に関する。
【背景技術】
【０００２】
従来、紫外線、電子線、Ｘ線、電子線、放射線等の電磁気的な外部刺激、又は化学反応等の化学的な刺激を受けると可視光を発光する蛍光現象を示す物質が知られている。このような蛍光現象を示す物質は蛍光体と呼ばれ、ランプや照明灯、ブラウン管やプラズマディスプレイパネル等の各種ディスプレイ、顔料等の様々な分野で用いられている。
【０００３】
また、上述した電磁気的・化学的な外部刺激のみならず、圧縮、引っ張り、ねじれ、せん断等の機械的な外部刺激を受けると発光する蛍光現象を示す蛍光体も報告されている（下記特許文献１参照）。このような機械的な外部刺激によって発光する蛍光体を通常の電磁的な外部刺激によって発光する蛍光体と区別するべく、本願発明者らが応力発光材料と命名した。
【０００４】
応力発光材料は、機械的な外部刺激によって繰り返し発光するため、この特性を利用することで、材料中の微弱な弾性変形から塑性変形、破壊に至るまで、様々な力学現象を光の強度分布として可視化することができる。このため、応力発光材料は、幅広い分野での応用が期待されている。
【０００５】
特許文献１，２に記載されているＳｒＡｌ２Ｏ４は、実用レベルに達している代表的な応力発光材料である。ＳｒＡｌ２Ｏ４は、高輝度の優れた応力発光特性を示し、可視光領域で吸収、発光スペクトルをもつという大きな特徴を有している。
【０００６】
特許文献３には、応力発光材料の応用技術として、例えば弾性を有する樹脂などに応力発光材料からなる微粒子を混入させたシート状の応力発光体が開示されている。
【先行技術文献】
【特許文献】
【０００７】
【特許文献１】特開２００１−４９２５１号公報
【特許文献２】国際公開ＷＯ２００５／０９７９４６号公報
【特許文献３】特開２００６−２２４５５号公報
【特許文献４】国際公開ＷＯ２００６／１０９７０４号公報
【特許文献５】特開２００４−４３６５６号公報
【非特許文献】
【０００８】
【非特許文献１】X. Wang, C.N. Xu, H. Yamada, K. Nishikubo, X.G. Zheng, Adv. Mater. 17, 1254 (2005)
【発明の概要】
【発明が解決しようとする課題】
【０００９】
上述した従来の応力発光材料は、主に人間の目に見えることを目的としていたために、応力発光色は紫外〜可視光領域に限定されていた。しかしながら、応力発光を用いた計測という観点からは、波長領域が７００〜２０００ｎｍの近赤外線の方が多くの利点を持つ。
【００１０】
例えば、近赤外の応力発光は、蛍光灯の照明環境下でも計測できるという利点がある。近赤外の応力発光は、蛍光灯の発光波長領域と波長領域が重ならないためである。すなわち、近赤外の応力発光が実現されれば、従来、暗室内で行われた可視光領域の応力発光材料を用いた計測を、蛍光灯等の照明環境下で行う事が出来るようになる。
【００１１】
また、例えば、近赤外の応力発光は、ＣＣＤカメラや光検出デバイス等の既存デバイスを用いて計測できるという利点がある。これら既存デバイスには、近赤外領域に高感度を持つ物が多いためである。
【００１２】
また、例えば、近赤外の応力発光材料は、生体光イメージングへの応用に対して非常に有効である。近赤外線は、生体透過性が良好だからである。
【００１３】
このような背景から、特許文献４，５や非特許文献１に示すように多くの応力発光材料が開発されているものの、応力発光材料の発光色は、産業上利用される波長域の全てを網羅するには至っていない。例えば、特許文献４には、波長が３５０ｎｍ〜４００ｎｍの紫外線を発光する応力発光材料が報告され、非特許文献１には、波長が６００ｎｍ付近の赤色を発光する応力発光材料が報告されているものの、近赤外線を発光する応力発光材料は、未だ実現されていない。
【００１４】
本発明は、前記課題に鑑みてなされたもので、近赤外領域において応力発光特性を示す応力発光材料、当該応力発光材料を含む応力発光体、及び、当該応力発光材料の製造方法を提供することを目的とする。
【課題を解決するための手段】
【００１５】
本発明の態様の１つは、Ｓｒ３Ｓｎ２Ｏ７にネオジムが固溶したことを特徴とする応力発光材料である。
【００１６】
本発明の選択的な態様の１つは、前記ネオジムが、Ｓｒと置換してＳｒ３Ｓｎ２Ｏ７に固溶していることを特徴とする応力発光材料である。
【００１７】
本発明の選択的な態様の１つは、前記ネオジムは、前記Ｓｒ３Ｓｎ２Ｏ７を構成するストロンチウムの含有量に対して０．１〜５ｍｏｌ％の範囲で固溶していることを特徴とする応力発光材料である。
【００１８】
本発明の選択的な態様の１つは、前記ネオジムに加えて、チタンとセリウムの少なくとも一方が固溶したＳｒ３Ｓｎ２Ｏ７であることを特徴とする応力発光材料である。
【００１９】
本発明の選択的な態様の１つは、近赤外領域に発光のピークを有することを特徴とする応力発光材料である。
【００２０】
本発明の選択的な態様の１つは、上述した応力発光材料のいずれかを含有することを特徴とする塗料である。
【００２１】
本発明の選択的な態様の１つは、上述した応力発光材料のいずれかを含有することを特徴とするインキである。
【００２２】
本発明の選択的な態様の１つは、上述した応力発光材料のいずれかで形成された膜を有することを特徴とする応力発光体である。
【００２３】
本発明の選択的な態様の１つは、上述した応力発光材料を高分子材料中に混合して成る応力発光体である。
【００２４】
本発明の他の態様の１つは、ストロンチウム化合物とスズ化合物に、ネオジム化合物を加えて焼成を行うことにより、Ｓｒ３Ｓｎ２Ｏ７にネオジムを固溶させて成る応力発光材料を製造することを特徴とする応力発光材料の製造方法である。
【００２５】
なお、本発明は、上述した応力発光体を製造する製造方法、上述した応力発光材料や応力発光体の製造方法の各工程に対応する機能をコンピュータに実現させるプログラム、該プログラムを記録したコンピュータ読み取り可能な記録媒体、等としても実現可能である。
【発明の効果】
【００２６】
本発明によれば、近赤外領域において応力発光特性を示す応力発光材料、当該応力発光材料を含む応力発光体、及び、当該応力発光材料の製造方法を実現することができる。
【図面の簡単な説明】
【００２７】
【図１】Ｓｒ３Ｓｎ２Ｏ７：Ｎｄ３＋のＸ線回折測定の結果である。
【図２】Ｓｒ３Ｓｎ２Ｏ７：Ｎｄ３＋の結晶構造及び結晶構造解析の結果を示す図である。
【図３】Ｓｒ３Ｓｎ２Ｏ７：Ｎｄ３＋の蛍光スペクトルである。
【図４】Ｓｒ３Ｓｎ２Ｏ７：Ｎｄ３＋の励起スペクトルである。
【図５】荷重を変えつつ測定した応力発光の強度を示すグラフである。
【発明を実施するための形態】
【００２８】
以下、下記の順序に従って本発明を説明する。
（１）本実施形態の構成：
（２）他の実施形態：
（３）実施例：
（４）まとめ：
【００２９】
（１）本実施形態の構成： 
本実施形態に係る応力発光材料は、Ｓｒ３Ｓｎ２Ｏ７を母体構造とし、このＳｒ３Ｓｎ２Ｏ７にネオジム（Ｎｄ３＋）が固溶した構造を有する。以下では、Ｓｒ３Ｓｎ２Ｏ７にＮｄ３＋が固溶した応力発光材料を、Ｓｒ３Ｓｎ２Ｏ７：Ｎｄ３＋と記載する。
【００３０】
Ｓｒ３Ｓｎ２Ｏ７：Ｎｄ３＋は、結晶構造に異方的な歪みが生じると、強い応力発光を示す。なお、Ｓｒ３Ｓｎ２Ｏ７：Ｎｄ３＋は、応力発光特性のみならず、応力発光以外の様式（例えば、蛍光特性や蓄光特性）での発光特性を有していてもよい。すなわち、本実施形態に係る応力発光材料は、少なくとも応力発光特性を有していればよく、他の発光特性を更に有していても構わない。
【００３１】
結晶構造の異方的な歪みは、外部から応力発光材料に歪みエネルギーを与えることにより生じる。歪みエネルギーは、摩擦力、剪断力、圧力、張力、衝撃力、振動、風力、超音波等の機械的な外力で与えられてもよいし、応力発光材料が強誘電体の場合は電場等の機械的でない外力（電歪力等）で与えられてもよく、これら外力の双方を用いて与えられてもよい。
【００３２】
Ｓｒ３Ｓｎ２Ｏ７：Ｎｄ３＋は、母体構造中に固溶させたＮｄ３＋が発光中心として機能することで、従来得られなかった近赤外領域において、強い応力発光を示す。このように、Ｎｄ３＋を単独で添加して発光特性が得られる物質は、応力発光特性の分野において報告が無く、極めて特異な物質である。
【００３３】
ここで、近赤外線は、紫外線や可視光線に比べて生体透過性が極めて強い。また、Ｓｒ３Ｓｎ２Ｏ７：Ｎｄ３＋は生体親和性が高い。このため、Ｓｒ３Ｓｎ２Ｏ７：Ｎｄ３＋は、歯科用インプラントや人工関節等のように人体内で利用する各種パーツに利用すると、生体内の応力発光分布の可視化に適用することができる。
【００３４】
また、近赤外線は、蛍光灯等の照明器具からの放出がほとんど無いため、応力発光の測定を照明環境下で行うことができる。また、既存の撮像デバイス（ＣＣＤ（ｃｈａｒｇｅ−ｃｏｕｐｌｅｄ  ｄｅｖｉｃｅ）等）や光検出デバイスには赤外領域に感度を有するものも多く、本実施形態に係る応力発光材料の応力発光は、これらデバイスと近赤外線を選択的に通過させるフィルタを用いることにより、感度良く計測できる。従って、本実施形態に係る応力発光材料は、その応用分野の拡大が期待できる。
【００３５】
Ｓｒ３Ｓｎ２Ｏ７：Ｎｄ３＋におけるＮｄ３＋の含有量は、Ｎｄ３＋が母体構造中で応力発光中心として機能する範囲内で決定すればよい。ここで、Ｓｒ３Ｓｎ２Ｏ７：Ｎｄ３＋の母体構造であるＳｒ３Ｓｎ２Ｏ７は、ＳｎＯ６の八面体が互いに頂点を共有した二次元シート状の構造体が複数積層した層状構造を有する。従って、Ｓｒ３Ｓｎ２Ｏ７：Ｎｄ３＋は、母体構造の基本構造であるＳｒ３Ｓｎ２Ｏ７の層状構造が維持される範囲内で、Ｎｄ３＋を含有することが好ましい。すなわち、Ｎｄ３＋の含有量は、固溶するＮｄ３＋によって母体構造に加えられる応力が、母体構造の弾性限界以下の範囲内であることが好ましい。なお、母体構造は、負荷が弾性限界以下であれば、負荷が取り除かれると完全に元の寸法形状に復帰し、負荷が弾性限界を超えると、永久歪みが残ることとなる。
【００３６】
より具体的には、０．１〜５ｍｏｌ％の範囲でＮｄ３＋を含有するＳｒ３Ｓｎ２Ｏ７：Ｎｄ３＋において、近赤外領域の強い応力発光が観測された。更に具体的には、０．１〜１ｍｏｌ％の範囲でＮｄ３＋を含有するＳｒ３Ｓｎ２Ｏ７：Ｎｄ３＋において、特に強い近赤外領域の応力発光が観測された。ただし、このようなＮｄ３＋の含有量は一例であり、本発明は、これら含有量の範囲内に限定されるものではない。
【００３７】
Ｓｒ３Ｓｎ２Ｏ７：Ｎｄ３＋の応力発光は、励起源となる機械的な外力の性質に依存するが、一般的には印加される応力が増大するほど強くなる傾向がある。すなわち、Ｓｒ３Ｓｎ２Ｏ７：Ｎｄ３＋は、印加される応力に応じて異なる強度で発光する。このため、Ｓｒ３Ｓｎ２Ｏ７：Ｎｄ３＋を１次元的、２次元的又は３次元的に配置し、発光強度分布を測定することにより、Ｓｒ３Ｓｎ２Ｏ７：Ｎｄ３＋の配置範囲内における応力の強度分布を無接触で測定することができる。このような特性を利用すれば、本実施形態に係る応力発光材料は、応力検出器等のように、応力を検出・測定するあらゆる分野に応用することができる。
【００３８】
Ｓｒ３Ｓｎ２Ｏ７：Ｎｄ３＋は、Ｎｄ３＋を単独で含む構成であってもよいが、Ｎｄ３＋以外のイオン、例えば、チタン（Ｔｉ）イオンやセリウム（Ｃｅ）イオンを共添加したものであってもいい。ＴｉイオンとＣｅイオンの少なくとも一方を共添加したＳｒ３Ｓｎ２Ｏ７：Ｎｄ３＋は、近赤外における応力発光特性が向上する。また、II族アルカリ土類金属イオンやI族アルカリ金属イオン等を共添加してもよい。
【００３９】
なお、Ｓｒ３Ｓｎ２Ｏ７：Ｎｄ３＋にＮｄ３＋以外のイオンを共添加した場合も、Ｎｄ３＋イオンとＮｄ３＋以外のイオンの含有量は、母体構造の基本構造（Ｓｒ３Ｓｎ２Ｏ７の層状構造）が維持される範囲内であることが好ましい。具体的には、Ｎｄ３＋イオンとＮｄ３＋以外のイオンの含有量の合計が、上述したＳｒ３Ｓｎ２Ｏ７：Ｎｄ３＋がＮｄ３＋を含有する数値範囲内であることが好ましい。
【００４０】
なお、Ｓｒ３Ｓｎ２Ｏ７：Ｎｄ３＋において、Ｎｄ３＋イオンやＮｄ３＋以外の共添加イオンは、母体構造中に略均等に分散して固溶していることが好ましい。これにより、Ｎｄ３＋イオンが母体構造の中で応力発光中心として良好に機能する。
【００４１】
（２）他の実施形態：
以上説明した応力発光材料は、様々な態様で利用することが可能であり、応力発光材料に応力を加えて発光する現象を利用するあらゆる分野に応用可能である。以下に、その一例を説明する。
【００４２】
上述した応力発光材料は、応力発光材料を所定形状に成形した応力発光体として利用することができる。その一例として、応力発光材料を微粒子に成形したものがある。応力発光材料を微粒子に成形する方法は、公知の各種の方法を用いることができる。
【００４３】
また、上述した応力発光材料は、他の無機材料や有機材料と混合して成る応力発光体として利用することができる。無機材料としては、金属、ガラス、セラミック等が例示される。有機材料としては、繊維、ゴム、布、高分子材料等が例示される。高分子材料としては、例えば、エポキシ樹脂等の樹脂が例示される。このような応力発光体は、応力によって応力発光体に歪みが生じると、応力発光体中の応力発光材料にも歪みが生じて発光する。
【００４４】
高分子材料に混合する場合、応力発光材料を高分子材料と混合して所定形状に成形した構成とすることができる。応力発光材料と高分子材料の混合比率は、特に限定される物ではないが、応力発光材料と高分子材料の混合物が所定の形状（平板状等）を維持できる程度とすればよい。高分子材料との混合条件は、公知の各種の方法を用いることができる。
【００４５】
また、上述した応力発光材料は、他の材料中に混合して成る応力発光体として利用することができる。他の材料としては、固体であってもよいし液体であってもよい。より具体的には、上述した応力発光材料を混合したインキや塗料等や、上述した応力発光材料を混合した高分子材料と混合して所定形状に成形した物が例示される。このような応力発光体においては、上述した応力発光材料は、他の材料の中で略均等に分散していることが好ましい。
【００４６】
また、上述した応力発光材料を他の材料の中に層状に積層した応力発光体、他の材料の表面に膜状に形成された応力発光体、等として利用することもできる。このような応力発光体においては、他の材料に印加された応力によって当該他の材料の内部や表面に歪みが生じると、当該歪みに応じた強度で応力発光材料が発光する。このとき、他の材料が近赤外線を透過する物質で作成されていれば、材料の外部で行う近赤外光の観測結果に基づいて材料内部の歪み度合いを測定することができる。
【００４７】
（３）実施例： 
以下、本発明の１実施例を説明する。本実施例では、以下で説明する固相反応法でＳｒ３Ｓｎ２Ｏ７：Ｎｄ３＋を合成した。ただし、Ｓｒ３Ｓｎ２Ｏ７：Ｎｄ３＋の合成法は、これに限らず公知の各種の方法を採用することができる。
【００４８】
まず、各イオンが所望の比率となるように、出発原料としての炭酸ストロンチウム（ＳｒＣＯ３）、酸化スズ（IV）（ＳｎＯ２）、酸化ネオジム（Ｎｄ２Ｏ３）を所定量ずつ秤量する。Ｎｄ２Ｏ３については、母体構造であるＳｒ３Ｓｎ２Ｏ７中に含まれるＳｒ３＋対して、Ｎｄ３＋が０．１ｍｏｌ％から５ｍｏｌ％の範囲で含まれるように秤量する。なお、出発原料として使用するストロンチウム化合物やスズ化合物、ネオジム化合物は、上述した例に限るものではなく、例えば、炭酸塩、硝酸塩、塩化物、硫化物、酸化物、シュウ酸塩、酢酸塩、水酸化物などを用いることができる。
【００４９】
次に、秤量したＳｒＣＯ３、ＳｎＯ２、Ｎｄ２Ｏ３を混合した混合物を作成する。この混合を湿式混合で行うと混合性が良好となり、焼成後に得られる目的物（Ｓｒ３Ｓｎ２Ｏ７：Ｎｄ３＋）の収率が向上する。具体的には、出発原料に少量のエタノールを加えてメノウ鉢等で混合する。
【００５０】
その後、試料を乾燥した後、混合物の仮焼成と本焼成を順に行う。仮焼成は、アルミナるつぼに入れた試料を、空気中で約１時間、４００〜９００℃の範囲で加熱することにより行う。仮焼成を行うことで、本焼成において、ガス放出等による試料の飛散が防止される。本焼成は、アルミナるつぼに入れた試料を、空気中で約５時間、１１００〜１６００℃の範囲で加熱することにより行う。これによりＳｒ３Ｓｎ２Ｏ７：Ｎｄ３＋が作成される。なお、焼成雰囲気は、空気中に限るものではない。
【００５１】
図１は、このようにして作成したＳｒ３Ｓｎ２Ｏ７：Ｎｄ３＋のＸ線回折測定の結果である。このＸ線回折測定における回折ピークは、無機結晶データベース（ＩＣＳＤ）により全てＳｒ３Ｓｎ２Ｏ７に帰属することが確認された（化合物ナンバー：００−０２５−０９１４）。すなわち、上述した製法により、Ｓｒ３Ｓｎ２Ｏ７の母体構造を損なわない範囲で、Ｓｒ３Ｓｎ２Ｏ７：Ｎｄ３＋が作成されていることが確認された。
【００５２】
また、本実施例ではＮｄ３＋イオンを、母体構造に対して０．１ｍｏｌ％〜５ｍｏｌ％の濃度範囲で添加したが、最大の５ｍｏｌ％添加した場合でも、Ｓｒ３Ｓｎ２Ｏ７以外の回折ピークは観測されなかった。このことから、添加したＮｄ３＋イオンは、Ｓｒ３Ｓｎ２Ｏ７に置換型で固溶して結晶内に取り込まれていると推察される。
【００５３】
本実施例に係るＳｒ３Ｓｎ２Ｏ７：Ｎｄ３＋は、Ｎｄの添加量が少ない場合は、近赤外領域のみならず可視光領域でも発光するが、Ｎｄ３＋の添加量が増えるにつれて、可視光領域での発光が無くなり、近赤外領域のみの発光となる。より具体的には、Ｎｄ３＋の添加量が１ｍｏｌ％を超えると、可視光領域での発光が無くなり、近赤外領域のみの発光となる。すなわち、本実施例に係るＳｒ３Ｓｎ２Ｏ７：Ｎｄ３＋は、Ｎｄ３＋の添加量次第で、近赤外領域のみで応力発光特性を示す応力発光材料とするか、近赤外領域及び可視光領域で応力発光特性を示す応力発光材料とするかを、選択して作成可能である。
【００５４】
図２（ａ）は、Ｓｒ３Ｓｎ２Ｏ７：Ｎｄ３＋の結晶構造を示している。同図に示すように、Ｓｒ３Ｓｎ２Ｏ７の結晶構造は、ＳｎＯ６八面体ユニットがａ軸方向に積み重なった層状構造である。
【００５５】
図２（ｂ）は、Ｓｒ３Ｓｎ２Ｏ７：Ｎｄ３＋の結晶構造解析の結果を示している。結晶構造解析は、ＣｕＫα線を用いたＸＲＤ測定により得られた回折パターンを用いたＲＩＥＴＡＮ−ＦＰによるリートベルト解析により行った。同図には、Ｎｄ３＋イオンの添加量に対するＳｒ３Ｓｎ２Ｏ７の格子定数ａ，ｂ，ｃ，Ｖの相対変化を示しており、各格子定数はＮｄ３＋濃度が１ｍｏｌ％の値で規格化している。
【００５６】
同図において、格子定数ａは、Ｎｄ３＋濃度の増加に伴い減少するのに対し、層内（面内）の格子定数ｂ，ｃは、Ｎｄ３＋濃度の増加に伴い増大している。ここで、各イオンのイオン半径は、Ｎｄ３＋：１．１０９Å（８配位）、１．２７Å（１２配位）、Ｓｒ２＋：１．２６Å（８配位）、１．４４Å（１２配位）、Ｓｎ４＋：０．８１Å（８配位）である。このことから、Ｎｄ３＋は、Ｓｒ３Ｓｎ２Ｏ７のＳｒ２＋サイトに置換型で固溶していると推察される。ただし、図２に示す結果は、Ｎｄ３＋がＳｎ４＋サイトに固溶して発光中心として機能する可能性を除外するものではない。
【００５７】
図３は、Ｓｒ３Ｓｎ２Ｏ７：Ｎｄ３＋の蛍光スペクトルを示している。なお、励起光の波長は、特に限定される物ではないが、図３に示す例では、２５４ｎｍの励起光を用いた。
【００５８】
同図には、（９００ｎｍ，１０７９ｎｍ，１３４８ｎｍ）、（９５１ｎｍ，１１４２ｎｍ）にピークを持つ５本のシャープな蛍光スペクトルが観察される。前３つのスペクトルは、Ｎｄ３＋の励起状態４Ｆ３／２から基底状態４ＩＪ（Ｊ＝９／２，１１／２，１３／２）への電子遷移に由来する赤外蛍光であり、後２つのスペクトルは、同じくＮｄ３＋の励起状態４Ｆ５／２，２Ｈ９／２から基底状態４ＩＪ（Ｊ＝９／２，１１／２）の電子遷移に由来する赤外蛍光である。
【００５９】
図４（ａ）は、Ｓｒ３Ｓｎ２Ｏ７：Ｎｄ３＋の励起スペクトルを示している。図４（ｂ）は、母体構造であるＳｒ３Ｓｎ２Ｏ７の励起スペクトルを示している。なお、同図に示す測定結果は、特に限定される物ではないが、上述した蛍光スペクトルで最大ピークを示している１０７９ｎｍの発光に対する励起スペクトルである。
【００６０】
同図に示すように、Ｓｒ３Ｓｎ２Ｏ７：Ｎｄ３＋の励起スペクトルは、紫外光領域から近赤外領域にわたって幅広く存在している。また、可視光領域においては、５９６ｎｍ（矢印Ｂ）、７５０ｎｍ（矢印Ｃ）、８００ｎｍ（矢印Ｄ）にピークを持つシャープな励起スペクトルが確認された。これらは、すべてＮｄ３＋の基底状態である４Ｉ９／２から、励起状態である４Ｇ５／２、４Ｈ９／２、４Ｆ５／２への電子遷移に由来する。また、紫外領域である２５４ｎｍ（矢印Ａ）に大きくブロードな励起スペクトルが確認された。この短波長の大きなピークは、図４（ｂ）に示す母体の吸収スペクトルと比較すると分かるように、母体構造の吸収に由来する。
【００６１】
図５は、Ｓｒ３Ｓｎ２Ｏ７：Ｎｄ３＋をエポキシ系複合材料に混合して作成した応力発光体に加える荷重を変えつつ測定した応力発光の強度を示すグラフである。ここでは近赤外領域の発光のみ計測した。同図に示すように、応力発光体は、荷重の増大とともに近赤外領域の発光強度が増大する。すなわち、本実施例に係るＳｒ３Ｓｎ２Ｏ７：Ｎｄ３＋は、加重に対して略比例する発光強度で近赤外領域で発光する非常に優れた応力発光材料であることが分かる。
【００６２】
（４）まとめ： 
以上説明したように、本実施形態によれば、Ｓｒ３Ｓｎ２Ｏ７にネオジムが固溶したことを特徴とする応力発光材料、当該応力発光材料を含む応力発光体、及び、当該応力発光材料の製造方法を実現することができる。これにより、近赤外領域において極めて優れた応力発光特性を示す新規な応力発光材料、当該応力発光材料を含む応力発光体、及び、当該応力発光材料の製造方法を提供することができる。
【００６３】
なお、本発明は上述した実施形態や変形例に限られず、上述した実施形態や実施例の中で開示した各構成を相互に置換したり組み合わせを変更したりした構成、公知技術並びに上述した実施形態や実施例の中で開示した各構成を相互に置換したり組み合わせを変更したりした構成、等も含まれる。また，本発明の技術的範囲は上述した実施形態や実施例に限定されず，特許請求の範囲に記載された事項とその均等物まで及ぶものである。
【図４】
2015086327.tif 000003
【図１】
2015086327.tif 000004
【図２】
2015086327.tif 000005
【図３】
2015086327.tif 000006
【図５】
2015086327.tif 000007